(57)【特許請求の範囲】
【請求項１】
（Ａ）亜鉛又はマグネシウムで中和されたエチレン・不飽和カルボン酸共重合体アイオノマーと、
（Ｂ）アルカリ金属塩と、
（Ｃ）前記（Ｂ）成分を溶解するアジピン酸化合物と、
を含有し、
前記（Ｂ）成分及び前記（Ｃ）成分の総含有量が、前記（Ａ）成分１００質量部に対して４〜８質量部であり、
前記（Ａ）成分の含有量が８０〜９８質量％であり、
前記（Ｂ）成分が、Ｌｉ＋、Ｎａ＋、又はＫ＋と、ＣｌＯ４−、ＣＦ３ＳＯ３−、（ＣＦ３ＳＯ２）２Ｎ−、又は（ＣＦ３ＳＯ２）３Ｃ−と、からなるアルカリ金属塩の少なくとも１種であり、
前記（Ｃ）成分が、下記一般式（１）で表される化合物であるアイオノマー組成物。
【化１】
0005478361.tif 000005
〔一般式（１）中、Ｚはそれぞれ独立に、炭素数２〜４のアルキレン基を示し、Ｒはそれぞれ独立に、炭素数１〜９の、直鎖又は分岐のアルキル基を示し、ｎはそれぞれ独立に、１〜７の整数である。〕
【請求項２】
前記（Ｃ）成分の質量が、前記（Ｂ）成分の質量の１倍〜１０００倍である請求項１に記載のアイオノマー組成物。
【請求項３】
前記多価金属が、亜鉛である請求項１又は請求項２に記載のアイオノマー組成物。
【発明の詳細な説明】
【技術分野】
【０００１】
本発明は、アイオノマー組成物に関する。
【背景技術】
【０００２】
エチレン・不飽和カルボン酸共重合体のカルボン酸基を金属イオンで中和したアイオノマーは、加工性、透明性、金属接着性、耐摩耗性、耐ピンホール性などに優れることが知られている。
これらの優れた性質を利用して、アイオノマーを、食品や電子部品の包装材、自動車の部品、化粧品の容器、ゴルフボールなどのスポーツ用品の用途に使用することも提案されている。
【０００３】
また一般に、ポリマーの帯電を抑制するために、ポリマーに帯電防止剤を添加することが行われている。帯電防止剤としては、種々の界面活性剤が用いられている。
アイオノマーに対する帯電防止剤としては、例えば、アルキルスルホン酸塩とポリオキシエチレンアルキルエーテルとの混合成分が知られている（例えば、特許文献１参照）。
【先行技術文献】
【特許文献】
【０００４】
【特許文献１】特開２００３−１３８０７１号公報
【発明の概要】
【発明が解決しようとする課題】
【０００５】
ところで、アイオノマーは、中和に用いる金属によって電気的性質が異なる。
例えば、Ｋ、Ｃｓ、Ｒｂなどのアルカリ金属で中和されたアイオノマーは、導電性（即ち、非帯電性）を示す。その理由は、アルカリ金属イオンは吸水性が高く、アルカリ金属イオンで中和されたアイオノマーは吸湿し易く、その結果、固体であるアイオノマー中においてアルカリ金属イオンが動きやすくなるため、と考えられている。
【０００６】
一方、亜鉛やマグネシウムのような多価金属で中和されたアイオノマーは、非常に帯電し易く、かつ、電荷がイオンクラスターに拘束され、放電されにくいという性質を示す。このため、多価金属で中和されたアイオノマーにおいては、表面帯電だけでなく内部帯電も発生する。
この点に関し、従来の界面活性剤（帯電防止剤）による帯電抑制の機構は、親水基が表面に配向することで電荷を逃がす機構であり、表面帯電には有効であるが内部帯電に対してはあまり効果がない。
【０００７】
特許文献１に記載のアルキルスルホン酸塩とポリオキシエチレンアルキルエーテルとの混合成分は、練りこみ型帯電防止剤としてアイオノマーに対して高い帯電抑制効果を示すとされている。
しかしながら、多価金属で中和されたアイオノマーについては、更なる非帯電性が望まれている。
更に、帯電防止剤を添加することにより、アイオノマーの溶融流動性（ＭＦＲ；メルトフローレート）が上昇又は低下する変動が現れることがある。成形現場においては、このような変動を出来る限り抑制するか、若しくは変動が発生しても成形加工性が向上する傾向となる上昇する方向に変動することも望まれている。
【０００８】
本発明は上記に鑑みなされたものであり、非帯電性に優れ、溶融流動性の変動が抑制されたアイオノマー組成物を提供することを目的とし、該目的を達成することを課題とする。
【課題を解決するための手段】
【０００９】
前記課題を達成するための具体的手段は以下の通りである。
＜１＞  （Ａ）亜鉛又はマグネシウムで中和されたエチレン・不飽和カルボン酸共重合体アイオノマーと、（Ｂ）アルカリ金属塩と、（Ｃ）前記（Ｂ）成分を溶解するアジピン酸化合物と、を含有し、前記（Ｂ）成分及び前記（Ｃ）成分の総含有量が、前記（Ａ）成分１００質量部に対して４〜８質量部であり、前記（Ａ）成分の含有量が８０〜９８質量％であり、前記（Ｂ）成分が、Ｌｉ＋、Ｎａ＋、又はＫ＋と、ＣｌＯ４−、ＣＦ３ＳＯ３−、（ＣＦ３ＳＯ２）２Ｎ−、又は（ＣＦ３ＳＯ２）３Ｃ−と、からなるアルカリ金属塩の少なくとも１種であり、前記（Ｃ）成分が、後述の一般式（１）で表される化合物であるアイオノマー組成物である。
＜２＞  前記（Ｃ）成分の質量が、前記（Ｂ）成分の質量の１倍〜１０００倍である＜１＞に記載のアイオノマー組成物である。
＜３＞  前記多価金属が、亜鉛である＜１＞又は＜２＞に記載のアイオノマー組成物である。
【発明の効果】
【００１０】
本発明によれば、非帯電性に優れ、溶融流動性の変動が抑制されたアイオノマー組成物を提供することができる。
【発明を実施するための形態】
【００１１】
本発明のアイオノマー組成物は、（Ａ）多価金属で中和されたエチレン・不飽和カルボン酸共重合体アイオノマー（以下、「（Ａ）成分」ともいう）と、（Ｂ）アルカリ金属塩又はアルカリ土類金属塩（以下、「（Ｂ）成分」ともいう）と、（Ｃ）前記（Ｂ）成分を溶解するアジピン酸化合物（以下、「（Ｃ）成分」ともいう）と、を含有し、前記（Ｂ）成分及び前記（Ｃ）成分の総含有量が、前記（Ａ）成分１００質量部に対して０．００１〜１０質量部である。
【００１２】
本発明のアイオノマー組成物は、上記構成としたことにより、非帯電性に優れ（即ち、帯電しにくく）、かつ、溶融流動性の変動が抑制される。
前記（Ｂ）成分及び前記（Ｃ）成分の総含有量が、前記（Ａ）成分１００質量部に対して０．００１質量部未満であると、非帯電性、即ち表面帯電のみならず内部帯電を防止する性能が低下する
前記（Ｂ）成分及び前記（Ｃ）成分の総含有量が、前記（Ａ）成分１００質量部に対して１０質量部を超えると、押出加工機のスクリュー内部でアイオノマー組成物がスリップし易くなり成形加工性の低下を発生したり、ブリードし易くなって成形品表面がべたついたり、フィルムやシート形状だとブロッキングが発生しやすくなる虞がある。
前記（Ｂ）成分及び前記（Ｃ）成分の総含有量としては、本発明による効果をより効果的に得る観点より、前記（Ａ）成分１００質量部に対し、１〜１０質量部が好ましく、３〜１０質量部が好ましく、４〜８質量部が特に好ましい。
以下、本発明のアイオノマー組成物の各成分について説明する。
【００１３】
＜（Ａ）多価金属で中和されたエチレン・不飽和カルボン酸共重合体アイオノマー＞
本発明のアイオノマー組成物は、（Ａ）多価金属で中和されたエチレン・不飽和カルボン酸共重合体アイオノマー（（Ａ）成分）の少なくとも１種を含有する。
前記（Ａ）成分は、詳しくは、エチレン・不飽和カルボン酸共重合体（ベースポリマー）に含まれるカルボン酸基の一部又は全部が、多価金属イオンによって中和されてなるものである。
【００１４】
前記エチレン・不飽和カルボン酸共重合体（ベースポリマー）における不飽和カルボン酸としては、アクリル酸、メタクリル酸、フマル酸、マレイン酸、無水マレイン酸、マレイン酸モノメチル、マレイン酸モノエチルなどが挙げられるが、これらのうちアクリル酸またはメタクリル酸が好ましい。
【００１５】
前記エチレン・不飽和カルボン酸共重合体中におけるエチレンに由来する構造単位の含有量は、９８〜７０質量％が好ましく、９７〜７５質量％がより好ましい。
前記エチレン・不飽和カルボン酸共重合体中における不飽和カルボン酸に由来する構造単位の含有量は、２〜３０質量％が好ましく、３〜２５質量％がより好ましい。
【００１６】
また、前記（Ａ）成分における中和度は、９０モル％以下が好ましく、５〜８０モル％がより好ましく、１０〜７０モル％が特に好ましい。
ここで、中和度は、前記エチレン・不飽和カルボン酸共重合体（ベースポリマー）中に含まれる全カルボン酸基のうち、多価金属イオンによって中和されているカルボン酸基の割合（モル％）を指す。
前記中和度が９０モル％以下であれば、イオン凝集を適度に抑制できて、流動性の低下をより抑制でき、成形加工性をより好適に維持できる。
前記中和度の下限には特に限定はないが、アイオノマーとしての性能をより効果的に発揮する観点より、５モル％が好ましい。
【００１７】
前記多価金属としては、亜鉛またはマグネシウムが挙げられる。
前記多価金属として亜鉛を用いた場合は、後述の（Ｂ）成分及び（Ｃ）成分の添加による溶融流動性の変化は殆ど生じず、また、生じたとしても溶融流動性が向上する方向である。従って、前記多価金属としては、亜鉛が特に好ましい。
【００１８】
また、前記（Ａ）成分のメルトフローレート（１９０℃、２１６０ｇ荷重）としては、成形性や機械的特性の観点より、０．０１〜１００ｇ／１０分が好ましく、０．１〜５０ｇ／１０分がより好ましい。
【００１９】
また、前記エチレン・不飽和カルボン酸共重合体は、エチレンと不飽和カルボン酸との二元共重合体であってもよいし、エチレンと不飽和カルボン酸と１種又は２種以上の他のモノマーとが共重合してなる多元共重合体であってもよい。
前記他のモノマーとしては、酢酸ビニル、プロピオン酸ビニルなどのビニルエステル、アクリル酸メチル、アクリル酸エチル、アクリル酸イソプロピル、アクリル酸イソブチル、アクリル酸ｎブチル、アクリル酸イソオクチル、アクリル酸−２−エチルヘキシル、メタクリル酸メチル、メタクリル酸エチル、メタクリル酸イソブチル、マレイン酸ジメチル、マレイン酸ジエチルなどの不飽和カルボン酸エステル、一酸化炭素、二酸化硫黄などを例示することができる。
前記エチレン・不飽和カルボン酸共重合体中における、前記他のモノマーに由来する構造単位の含有量は、アイオノマー組成物としたときの耐磨耗性、耐傷付き性、耐熱性の観点からは、０〜１０質量％がより好ましく、０〜５質量％が更に好ましく、０質量％が特に好ましい。
【００２０】
本発明のアイオノマー組成物中における、（Ａ）成分の含有量としては、アイオノマーとしての機能をより効果的に発揮させる観点より、８０〜９８質量％が好ましく、９０〜９８質量％がより好ましい。
【００２１】
＜（Ｂ）アルカリ金属塩又はアルカリ土類金属塩＞
本発明のアイオノマー組成物は、（Ｂ）アルカリ金属塩又はアルカリ土類金属塩（（Ｂ）成分）を少なくとも１種含有する。
前記（Ｂ）成分に含まれるアルカリ金属カチオン又はアルカリ土類金属カチオンとしては、例えば、Ｌｉ＋、Ｎａ＋、Ｋ＋、Ｍｇ２＋、Ｃａ２＋などが挙げられる。
中でも、好ましくはイオン半径の小さいＬｉ＋、Ｎａ＋、Ｋ＋であり、より好ましくはＬｉ＋、Ｎａ＋であり、特に好ましくはＬｉ＋（リチウムイオン）である。
【００２２】
前記（Ｂ）成分（アルカリ金属塩又はアルカリ土類金属塩）に含まれるアニオンとしては、例えば、Ｃｌ−、Ｂｒ−、Ｆ−、Ｉ−、ＮＯ３−、ＳＣＮ−、ＣｌＯ４−、ＣＦ３ＳＯ３−、ＢＦ４−、（ＣＦ３ＳＯ２）２Ｎ−、（ＣＦ３ＳＯ２）３Ｃ−などが挙げられる。
中でも、好ましくはＣｌＯ４−、ＣＦ３ＳＯ３−、（ＣＦ３ＳＯ２）２Ｎ−、（ＣＦ３ＳＯ２）３Ｃ−であり、特に好ましくはＣｌＯ４−、ＣＦ３ＳＯ３−、（ＣＦ３ＳＯ２）２Ｎ−、（ＣＦ３ＳＯ２）３Ｃ−である。
【００２３】
前記（Ｂ）成分としては、アイオノマー組成物の帯電をより効果的に抑制する観点から、好ましくは、過塩素酸リチウムＬｉＣｌＯ４、過塩素酸ナトリウムＮａＣｌＯ４、過塩素酸マグネシウムＭｇ（ＣｌＯ４）２、過塩素酸カリウムＫＣｌＯ４、トリフルオロメタンスルホン酸リチウムＬｉ（ＣＦ３ＳＯ３）、ビス（トリフルオロメタンスルホニル）イミドリチウムＬｉ・Ｎ（ＣＦ３ＳＯ２）２、ビス（トリフルオロメタンスルホニル）イミドカリウムＫ・Ｎ（ＣＦ３ＳＯ２）２、ビス（トリフルオロメタンスルホニル）イミドナトリウムＮａ・Ｎ（ＣＦ３ＳＯ２）２、トリス（トリフルオロメタンスルホニル）メタンリチウムＬｉ・Ｃ（ＣＦ３ＳＯ２）３、トリス（トリフルオロメタンスルホニル）メタンナトリウムＮａ・Ｃ（ＣＦ３ＳＯ２）３である。
前記（Ｂ）成分として、より好ましくは、過塩素酸リチウムＬｉＣｌＯ４、過塩素酸ナトリウムＮａＣｌＯ４、トリフルオロメタンスルホン酸リチウムＬｉ（ＣＦ３ＳＯ３）、ビス（トリフルオロメタンスルホニル）イミドリチウムＬｉ・Ｎ（ＣＦ３ＳＯ２）２、ビス（トリフルオロメタンスルホニル）イミドナトリウムＮａ・Ｎ（ＣＦ３ＳＯ２）２、トリス（トリフルオロメタンスルホニル）メタンリチウムＬｉ・Ｃ（ＣＦ３ＳＯ２）３及びトリス（トリフルオロメタンスルホニル）メタンナトリウムＮａ・Ｃ（ＣＦ３ＳＯ２）３である。
前記（Ｂ）成分として、更に好ましくは、過塩素酸リチウム、過塩素酸ナトリウム、トリフルオロメタンスルホン酸リチウム、ビス（トリフルオロメタンスルホニル）イミドリチウム、トリス（トリフルオロメタンスルホニル）メタンリチウムである。
【００２４】
本発明のアイオノマー組成物中における、（Ｂ）成分の含有量の上限値としては、前記（Ａ）成分１００質量部に対して、９．９９質量部が好ましく、８質量部がより好ましく、３質量部が特に好ましい。
本発明のアイオノマー組成物中における、（Ｂ）成分の含有量の下限値としては、前記（Ａ）成分１００質量部に対して、０．０００１質量部が好ましく、０．０００３質量部がより好ましく、０．０１質量部が特に好ましい。
（Ｂ）成分の含有量が前記下限値以上であれば、より高い導電性を得ることができ、非帯電性をより向上できる。
一方、（Ｂ）成分の含有量が前記上限値以下であれば、結晶化の進行や材料劣化等をより効果的に抑制できる。
【００２５】
＜（Ｃ）前記（Ｂ）成分を溶解するアジピン酸化合物＞
本発明のアイオノマー組成物は、（Ｃ）前記（Ｂ）成分を溶解するアジピン酸化合物（（Ｃ）成分）を少なくとも１種含有する。
本発明のアイオノマー組成物が該（Ｃ）成分を含有することにより、前記（Ｂ）成分の前記（Ａ）成分への溶解性が高くなり、前記（Ｂ）成分におけるアルカリ金属カチオン又はアルカリ土類金属カチオンの解離安定性が高くなり、ひいてはアイオノマー組成物における非帯電性が向上する。
ここで「溶解する」とは、２５℃における溶解度が１０質量％以上であることを指す。
【００２６】
前記（Ｃ）成分として、好ましくは、−｛Ｏ（ＺＯ）ｎ｝−基（Ｚは炭素数２〜４のアルキレン基、ｎは１〜７の整数を示す）を有し、かつ全ての分子鎖末端がＣＨ３基及び／又はＣＨ２基であるアジピン酸エステル化合物である。
上記分子鎖末端のＣＨ２基とは、二重結合をしている炭素原子を有するものである。
【００２７】
前記（Ｃ）成分としては、例えば、炭素数１〜９の直鎖又は分岐脂肪族アルコール１モルに、炭素数２〜４のアルキレンオキシドを１〜７モル付加して得られるアルコールと、アジピン酸と、を反応させて得られるアジピン酸エステル化合物が好適である。
このような化合物は、一般的なエステル化合物の製造方法によって製造することができる。
【００２８】
ここで、上記「炭素数１〜９の直鎖又は分岐脂肪族アルコール１モルに、炭素数２〜４のアルキレンオキシドを１〜７モル付加して得られるアルコール」の例としては、プロパノール１モルに、エチレンオキシド１〜７モル、プロピレンオキシド１〜４モル、またはブチレンオキシド１〜３モルを付加して得られるアルコール；ブタノール１モルにエチレンオキシド１〜６モルまたはプロピレンオキシド１〜３モルを付加して得られるアルコール；ヘキサノール１モルにエチレンオキシド１〜２モルを付加して得られるアルコール；ペンタノール１モルにエチレンオキシド１〜５モル、プロピレンオキシド１〜３モル、またはブチレンオキシド１〜２モルを付加して得られるアルコール；オクタノール１モルにエチレンオキシド１〜５モル、プロピレンオキシド１〜３モル、またはブチレンオキシド１〜３モルを付加して得られるアルコール；ノナノール１モルにエチレンオキシド１〜４モル、プロピレンオキシド１〜２モル、またはブチレンオキシド１〜２モルを付加して得られるアルコール；等が挙げられる。
【００２９】
なお、これらのアルコールの中で、ブタノール１モルにエチレンオキシド２モルを付加させた２−（２−ブトキシエトキシ）エタノール、ブタノール１モルにエチレンオキシド１モルを付加させた２−ブトキシエタノールが、加工性とのバランスの観点から好ましい。
【００３０】
前記（Ｃ）成分として、更に好ましくは、末端に、ヒドロキシル基を有さずアルキル基を有するアジピン酸エステル化合物である。
【００３１】
前記（Ｃ）成分として、特に好ましくは、下記一般式（１）で表される化合物である。
【００３２】
【化１】
0005478361.tif 000002
【００３３】
一般式（１）中、Ｚはそれぞれ独立に、炭素数２〜４のアルキレン基を示し、Ｒはそれぞれ独立に、炭素数１〜９の、直鎖又は分岐のアルキル基を示し、ｎはそれぞれ独立に、１〜７の整数である。
【００３４】
一般式（１）で表される化合物のうち、最も好ましくは、下記化学式（１−１）に示されるアジピン酸ジブトキシエトキシエチル（ビス〔２−（２ブトキシエトキシ）エチル〕アジペート）である。
【００３５】
【化２】
0005478361.tif 000003
【００３６】
本発明のアイオノマー組成物中における、（Ｃ）成分の含有量の上限値としては、前記（Ａ）成分１００質量部に対して、９．９９質量部が好ましく、８質量部がより好ましい。
本発明のアイオノマー組成物中における、（Ｃ）成分の含有量の下限値には特に限定はないが、前記（Ａ）成分１００質量部に対して、０．１質量部が好ましく、０．３質量部がより好ましい。
（Ｃ）成分の含有量が前記上限値以下であれば、アイオノマー組成物の粘度低下をより効果的に抑制でき、ドローダウンなどの成形加工性をより向上でき、成形品の寸法安定性をより向上でき、物理的特性の低下をより効果的に抑制できる。
また（Ｃ）成分は、取り扱い性の観点からは、室温（２３℃）で液体であることが好ましい。
【００３７】
また、本発明のアイオノマー組成物中において、前記（Ｃ）成分の質量は、前記（Ｂ）成分の質量に対して１倍〜１０００倍であることが好ましい。
（Ｃ）成分の質量が上記範囲であれば、ブリードがより抑制され、より安定した導電性（非帯電性）を得ることができる。
上記効果の観点より、前記（Ｃ）成分の質量は、前記（Ｂ）成分の質量に対して１倍〜１００倍であることが更に好ましく、前記（Ｂ）成分の質量に対して１倍〜１０倍であることが特に好ましい。
【００３８】
＜その他の成分等＞
本発明のアイオノマー組成物は、本発明の目的を損なわない限り、上記以外のその他の成分を含んでいてもよい。
その他の成分としては、各種添加剤や、前記（Ａ）成分以外のその他のポリマー等が挙げられる。
【００３９】
各種添加剤の一例としては、酸化防止剤、熱安定剤、光安定剤、紫外線吸収剤、顔料、染料、分散助剤、滑剤、ブロッキング防止剤、防黴剤、抗菌剤、難燃剤、難燃助剤、架橋剤、架橋助剤、発泡剤、発泡助剤、無機充填剤、繊維強化材などを挙げることができる。
例えば、ステアリン酸カルシウムのような高級脂肪酸塩の如き滑剤、アルキルスルホン酸塩、ポリオキシエチレンアルキルエーテル及び滑剤を均一に分散させるためのグリセリン高級脂肪酸（炭素数１２〜２２）エステルのような分散助剤などを挙げることができる。これらは別々に添加することができるし、また予めこれらを混合して添加することができる。
【００４０】
前記（Ａ）成分以外のその他のポリマーとしては、前記（Ａ）成分以外のその他のオレフィン・極性モノマー共重合体や、ポリオレフィンを用いることができる。
前記その他のオレフィン・極性モノマー共重合体におけるオレフィンとしては、エチレン、プロピレン、１−ブテン、１−ヘキセン、１−オクテン、４−メチル−１−ペンテンなどのα−オレフィンを例示することができ、とくにエチレンが好ましい。
また、前記その他のオレフィン・極性モノマー共重合体における極性モノマーとしては、酢酸ビニル、プロピオン酸ビニルのようなビニルエステル、アクリル酸メチル、アクリル酸エチル、アクリル酸イソプロピル、アクリル酸イソブチル、アクリル酸ｎブチル、アクリル酸イソオクチル、アクリル酸−２−エチルヘキシル、メタクリル酸メチル、メタクリル酸エチル、メタクリル酸イソブチル、マレイン酸ジメチル、マレイン酸ジエチルなどの不飽和カルボン酸エステル、アクリル酸グリシジル、メタクリル酸グリシジルのようなグリシジルエステルやビニルグリシジルエーテルのようなグリシジルエーテルなどの不飽和エポキシモノマー、一酸化炭素、二酸化硫黄などを挙げることができる。
このような極性モノマーは、１種のみならず２種以上含有する共重合体であってもよい。
【００４１】
前記ポリオレフィンとしては、エチレン、プロピレン、１−ブテン、１−ヘキセン、１−オクテン、１−デセン、４−メチル−１−ペンテンなどのα−オレフィンの単独重合体、相互共重合体などが挙げられ、各種触媒を使用し、種々の方法で製造されたものを使用できる。
また、前記ポリオレフィンとしては、融点が２００℃以下、とくに１８０℃以下のものが好ましい。
前記ポリオレフィンとしては、例えば、高圧法ポリエチレン、エチレンと炭素数３以上（好ましくは炭素数４〜１２）のα−オレフィンとの共重合体（直鎖低密度ポリエチレン）、中・高密度ポリエチレン、プロピレン単独重合体、プロピレンと炭素数２〜１２のα−オレフィンとの共重合体（以下、「プロピレン・α−オレフィン共重合体」ともいう）、ポリ−１−ブテン、ポリ−４−メチル−１−ペンテン、などを挙げることができる。
【００４２】
前記オレフィン・極性モノマー共重合体及び前記ポリオレフィンとしては、例えば、特開２００３−１３８０７１号公報の段落番号００１８〜段落番号００３２に記載のオレフィン・極性モノマー共重合体及びポリオレフィンを、本発明においても好適に用いることができる。
【００４３】
本発明のアイオノマー組成物は、溶融流動性に優れるため、成型加工性に優れる。
このため、本発明のアイオノマー組成物は、押出成形、射出成形、圧縮成形、中空成形などの各種成形方法により、シート形状やフィルム形状などの各種形状の成形体に容易に加工することができる。
本発明のアイオノマー組成物を用いて得られた成形体は、非帯電性、耐磨耗性、耐傷付き性、滑り性、耐候性等が良好である。
シート形状やフィルム形状の成形体は、例えば、インフレーションフィルム成形機やキャストフィルム・シート成形機を用いて成形することができる。
シート形状やフィルム形状の成形体は単層構成であってもよいし、２層以上の構成であってもよい。
また、シート形状やフィルム形状の成形体は、また各種基材との接着性を向上させるために、接着性樹脂層と積層されていてもよい。
シート形状やフィルム形状の成形体と、接着性樹脂層と、の積層体は、例えば、共押出成形機を用いて形成することができる。
【００４４】
前記接着性樹脂層における接着性樹脂としては、エチレン・不飽和カルボン酸共重合体、エチレン・不飽和カルボン酸・不飽和カルボン酸アルキルエステル３元共重合体、エチレン・不飽和カルボン酸アルキルエステル共重合体、エチレン・ビニルエステル共重合体、及びエチレン・不飽和カルボン酸アルキルエステル・一酸化炭素共重合体から選ばれる少なくとも１種（単体またはブレンド物）が挙げられる。
また上記単体またはブレンド物に、さらに前記その他のポリマーとして例示したようなポリオレフィンをブレンドしたようなものであってもよい。
【００４５】
また、本発明のアイオノマー組成物の他の成形例としては、押出コーティング成形により、他の基材表面に成形（熱接着）する例が挙げられる。
前記他の基材としては、紙、各種金属箔、鋼板などの各種金属板、各種重合体（例えばポリオレフィン、ポリ塩化ビニルなどのフィルムやシート）、織布、不織布などを挙げることができる。
押出コーティング成形では、本発明のアイオノマー組成物を構成する各重合体成分（（Ａ）成分、及び、必要に応じ用いられる他のポリマー）のメルトフローレートや、各成分の配合割合を巧くコントロールすることにより、押出成形性と耐磨耗性、耐傷付き性、艶消し外観などの表面特性のバランスを取ることができる。
【００４６】
本発明のアイオノマー組成物を、押出コーティング成形により他の基材表面に成形する場合、得られる成形体は、単層構成でも２層構成でもよい。
また、他の基材との接着性の観点より、該成形体を、前述の接着性樹脂層を介して成形することもできる。
【００４７】
以上で説明した本発明のアイオノマー組成物は、非帯電性に優れ、溶融流動性の低下が抑制されているため、例えば、食品や電子部品の包装材、自動車の部品、化粧品の容器、手すりやブロックなどの建築材料、ゴルフボール、パークゴルフクラブ、パターバッグケースなどのスポーツ用品等、種々の成形体（部材、容器、フィルム、シート、等）の作製用途に好適に用いることができる。
【実施例】
【００４８】
以下、本発明を実験例により更に具体的に説明するが、本発明は以下の実施例に限定されるものではない。
【００４９】
〔実験例１〕
≪アイオノマー組成物（試料１〜試料８）の調製≫
下記表１に示す（Ａ）成分及び添加剤を、下記表１に示す量となるように、ラボプラストミル混練機（東洋精機（株）製  ツインスクリュー）にて、温度１８０℃、回転数５０ｍｉｎ−１の条件で、１０分間混合し、アイオノマー組成物（試料１〜試料８）を得た。
【００５０】
下記表１において、「Ａ」欄は（Ａ）成分を示し、「質量比［Ａ／左記添加剤］」欄は、（Ａ）成分と添加剤（下記Ｂ−１又はＢ−２）との質量比を示している。
下記表１に示す（Ａ）成分及び添加剤の詳細は以下のとおりである。
以下において、メタクリル酸量及びエチレン量は、それぞれ、メタクリル酸に由来する構造単位の含有量及びエチレンに由来する構造単位の含有量を表す。
【００５１】
＜（Ａ）成分＞
Ａ−１：エチレン・メタクリル酸共重合体（メタクリル酸量１５質量％、エチレン量８５質量％）の亜鉛アイオノマー（中和度５９％、ＭＦＲ０．９０ｇ／１０分）
Ａ−２：エチレン・メタクリル酸共重合体（メタクリル酸量１５質量％、エチレン量８５質量％）のマグネシウムアイオノマー（中和度５４％、ＭＦＲ０．７０ｇ／１０分）
Ａ−３：エチレン・メタクリル酸共重合体（メタクリル酸量１５質量％、エチレン量８５質量％）のリチウムアイオノマー（中和度５２％、ＭＦＲ１．７９ｇ／１０分）
Ａ−４：エチレン・メタクリル酸共重合体（メタクリル酸量１５質量％、エチレン量８５質量％）のカリウムアイオノマー（中和度６０％、ＭＦＲ１．４４ｇ／１０分）
【００５２】
＜添加剤＞
Ｂ−１：三光化学工業社製「サンコノール０８６２−２０Ｒ」（ビス（トリフルオロメタンスルホニル）イミドリチウム（（Ｂ）成分）２０質量％と、アジピン酸ジブトキシエトキシエチル（（Ｃ）成分）８０質量％と、の混合物）
Ｂ−２：三光化学工業社製「サンコノールＰＥＯ−２０Ｒ」（ビス（トリフルオロメタンスルホニル）イミドリチウム（（Ｂ）成分）２０質量％と、ポリアルキレンオキシドポリオール８０質量％と、の混合物）
【００５３】
≪測定及び評価≫
上記アイオノマー組成物の調製において、以下の測定及び評価を行った。
評価結果を下記表１に示す。
【００５４】
＜溶融流動性の評価＞
上記混合後、ＪＩＳ  Ｋ７２１０−１９９９に準拠した方法により、温度１９０℃、荷重２１６０ｇの条件で、メルトフローレート（ＭＦＲ）（単位ｇ／１０分）を測定した。測定結果を下記表１中の「組成物」欄に示す。
別途、ブランクとして、（Ａ）成分のみのメルトフローレート（ＭＦＲ）を上記の条件で測定した。測定結果を下記表１中の「ブランク」欄に示す。
上記で得られた測定結果より、アイオノマー組成物（（Ａ）成分と添加剤との混合物）のＭＦＲの、（Ａ）成分のＭＦＲに対する変動幅（％）を算出し、溶融流動性を評価した。結果を下記表１中の「変動幅（％）」欄に示す。
変動幅（％）が小さい程、溶融流動性の低下又は上昇が抑制されていることを示す。
【００５５】
＜非帯電性の評価（表面抵抗率の測定）＞
上記で得られたアイオノマー組成物を、加熱プレス（１６０℃）にてシート状にプレス成形し、３ｍｍ厚のプレスシートのサンプルを得た。
得られたプレスシシートのサンプルを、温度２３℃、且つ、表１に示す相対湿度の雰囲気下に７２時間放置した。
７２時間放置後のサンプルの表面抵抗率（Ω／□）を、ＪＩＳ  Ｋ６９１１に準拠し、三菱化学（株）製ハイレスタを用いて測定した。
表面抵抗率が低い程、非帯電性に優れることを示す。
【００５６】
【表１】
0005478361.tif 000004
【００５７】
表１に示すように、（Ａ）多価金属で中和されたアイオノマー樹脂と、（Ｂ）アルカリ金属塩又はアルカリ土類金属塩と、（Ｃ）前記（Ｂ）成分を溶解するアジピン酸化合物と、を特定の比率で含有する試料１及び試料２では、高湿度条件下でも低湿度条件下でも非帯電性に優れ（表面抵抗率が低く）、溶融流動性の変動が抑制されていた。特に、（Ａ）成分として亜鉛アイオノマーを用いた試料１では、溶融流動性の変動は殆どなかった。
一方、（Ｂ）成分及び（Ｃ）成分を、１価の金属アイオノマーと組み合わせた場合（試料３及び試料４）には、非帯電性には優れるものの、溶融流動性の変動が大きく、しかも低下する方向になるので、成形加工性が悪くなることがわかった。
更に、（Ｂ）成分を用いる場合であっても、（Ｃ）成分を含有しない場合、即ち、（Ｂ）成分を溶解する有機化合物がアジピン酸化合物でない場合（試料５〜試料８）には、表面抵抗率が高くなり、非帯電性が悪化することがわかった。